(57)【要約】    【課題】熱的に安定で、高いOW（オーバーライト）特性を有する高SNR（信号対ノイズ比）媒体を備えた磁気記録ディスク・ドライブを提供する。    【解決手段】ディスク・ドライブ１０は、記録ディスク１４上の積層媒体１１にデータを記録するために、誘導書込みヘッドとヒータ２０を持っている。積層媒体１１のそれぞれの強磁性層１３、１７は在来の書込みヘッドによる書き込みが可能な固有保磁力を有する材料で形成することができるが、SNRを高める上で望まれる積層のために、下部強磁性層１３の固有保磁力は書込みヘッドからの磁界よりも大きく、従って書き込みができない。積層媒体１１に書き込みを行うには、下部強磁性層１３に熱を送り、その固有保磁力を、それが曝されている磁界よりも低くする。【選択図】図２Ｂ
2005038587.tif 000002
【特許請求の範囲】
【請求項１】
基板と、該基板上の下部強磁性層と、上部強磁性層と、該上下の強磁性層の間の非磁性スペーサ層を持つ積層磁気記録層を有する磁気記録ディスクと、
前記下部及び上部強磁性層の領域内の平行である磁化方向を変化させるための磁界を発生する誘導書込みヘッドと、
前記書込みヘッドからの磁界に曝されている前記下部強磁性層の領域に熱を送るためのヒータと、
を有することを特徴とする磁気記録ディスク・ドライブ。
【請求項２】
前記下部及び上部強磁性層の少なくとも一方が反強磁性結合された(AFC)層であって、該AFC層は第１の強磁性膜と、第２の強磁性膜と、該第１及び第２強磁性膜の間に位置し当該第１及び第２強磁性膜の反強磁性交換結合を生ずるような厚さと組成を有する反強磁性カップリング膜を含むことを特徴とする請求項1記載のディスク・ドライブ。
【請求項３】
前記下部強磁性層のみがAFC層であることを特徴とする請求項２記載のディスク・ドライブ。
【請求項４】
前記AFC層の第１強磁性膜はt1の厚さとM1の磁化の強さを有し、前記非磁性スペーサ層に隣接しており、前記AFC層の第２強磁性膜はt2の厚さとM2の磁化の強さを有し、該第２強磁性膜の単位面積当たりの磁気モーメント(M2×t2)は前記第１強磁性膜の単位面積当たりの磁気モーメント(M1×t1)よりも小さいことを特徴とする請求項３記載のディスク・ドライブ。
【請求項５】
前記AFC層の反強磁性カップリング膜が、ルテニウム(Ru)、クロム(Cr)、ロジウム(Rh)、イリジウム(Ir)、銅(Cu)、及びそれらの合金から成る群から選ばれた材料で作られていることを特徴とする請求項２記載のディスク・ドライブ。
【請求項６】
前記第１及び第２強磁性層が、コバルト(Co)、鉄(Fe)、ニッケル(Ni)、及びそれらの合金から成る群から選ばれた材料で作られていることを特徴とする請求項１記載のディスク・ドライブ。
【請求項７】
前記基板上に、該基板と前記磁気記録層の間に位置する下地層をさらに有することを特徴とする請求項１記載のディスク・ドライブ。
【請求項８】
前記磁気記録層の上に形成された保護用オーバーコートをさらに有することを特徴とする請求項１記載のディスク・ドライブ。
【請求項９】
前記ヒータが電気抵抗ヒータであることを特徴とする請求項１記載のディスク・ドライブ。
【請求項１０】
前記ヒータがレーザであることを特徴とする請求項１記載のディスク・ドライブ。
【請求項１１】
前記誘導書込みヘッドを支えるためのスライダをさらに有することを特徴とする請求項１記載のディスク・ドライブ。
【請求項１２】
前記ヒータが前記スライダ上に支えられていることを特徴とする請求項１１記載のディスク・ドライブ。
【請求項１３】
前記上部強磁性層が、前記下部強磁性層の固有保磁力よりも十分に高い固有保磁力を持つ材料で作られていることを特徴とする請求項１記載のディスク・ドライブ。
【請求項１４】
前記下部強磁性層における書込み磁界の強さが前記ヒータからの熱がない場合には該下部強磁性層の固有保磁力よりも弱くなるように、前記下部強磁性層が前記書込みヘッドから距離をおいて位置していることを特徴とする請求項１記載のディスク・ドライブ。
【請求項１５】
磁界を発生させるための誘導書込みヘッドと、
基板と、該基板上の下部強磁性層、上部強磁性層と、該上下の強磁性層の間の非磁性スペーサ層を持つ積層磁気記録層を含み、前記上部強磁性層は前記書込みヘッドから距離Sの位置、前記下部強磁性層は前記書込みヘッドから距離S+Xの位置にあり、前記下部強磁性層は前記書込みヘッドからSの距離における磁界に曝されたときには磁化を逆転させ得るが、前記書込みヘッドからS+Xの距離における磁界に曝されたときには磁化の逆転が妨げられるような固有保磁力を有する磁気記録ディスクと、
前記下部強磁性層を加熱して固有保磁力を低下せしめ、それによって前記書込みヘッドからS+Xの距離における磁界に曝された時に磁化の逆転を可能にする加熱手段と、
を有することを特徴とする磁気記録ディスク・ドライブ。
【請求項１６】
前記下部及び上部強磁性層の少なくとも一方が反強磁性結合された (AFC)層であって、該AFC層は第１強磁性膜と、第２強磁性膜と、該第１及び第２強磁性膜の間に位置し当該第１及び第２強磁性膜の反強磁性交換結合を生ずるような厚さと組成を有する反強磁性カップリング膜を含むことを特徴とする請求項１５記載のディスク・ドライブ。
【請求項１７】
前記下部強磁性層のみがAFC層であることを特徴とする請求項１６記載のディスク・ドライブ。
【請求項１８】
前記AFC層の第１強磁性膜はt1の厚さとM1の磁化の強さを有し、前記非磁性スペーサ層に隣接しており、前記AFC層の第２強磁性膜はt2の厚さとM2の磁化の強さを有し、該第２強磁性膜の単位面積当たりの磁気モーメント(M2×t2)は前記第１強磁性膜の単位面積当たりの磁気モーメント(M1×t1)よりも小さいことを特徴とする請求項１７記載のディスク・ドライブ。
【請求項１９】
前記ヒータが電気抵抗ヒータであることを特徴とする請求項１５記載のディスク・ドライブ。
【請求項２０】
前記ヒータがレーザであることを特徴とする請求項１５記載のディスク・ドライブ。
【請求項２１】
前記誘導書込みヘッドを支えるためのスライダをさらに含むことを特徴とする請求項１５記載のディスク・ドライブ。
【請求項２２】
前記ヒータがスライダ上に支えられていることを特徴とする請求項２１記載のディスク・ドライブ。
【請求項２３】
前記上部強磁性層が、前記下部強磁性層の固有保磁力よりも十分に高い固有保磁力を持つ材料で作られていることを特徴とする請求項１５記載のディスク・ドライブ。
【発明の詳細な説明】
【技術分野】
【０００１】
本発明は、一般的には磁気記録ディスク・ドライブに関し、より詳しくは媒体の信号対ノイズ比(SNR)が改善され、その結果記録密度が増加している磁気記録ディスク・ドライブに関する。
【０００２】
本出願は、同時に出願された「信号対ノイズ比を改善した積層媒体に記録を行う方法」と題する本出願と同一の明細書に基く出願の関連出願である。
【背景技術】
【０００３】
ディスク上の磁気記録媒体が粒状の合金（例えばCoPt合金）である磁気記録ディスク・ドライブにおいては、固有の媒体ノイズは長手方向の記録密度が高くなるほど増大する。媒体ノイズは記録される磁気的変化の不規則性に起因し、リードバック信号ピークのランダム・シフトという結果を生ずる。媒体ノイズが高ければ、ビット・エラー率が高くなる。それ故、磁気記録ディスク・ドライブにおける高い面積密度を得るためには、記録媒体の固有媒体ノイズを低下させること、すなわち信号対ノイズ比(SNR)を高めることが必要である。
【発明の開示】
【発明が解決しようとする課題】
【０００４】
媒体SNRは、Nを単位面積中の磁性粒子の個数とし、媒体SNRをデシベル(dB)の単位で表わす20 log( N1/2 ) に一次比例する。従ってSNRの増大は、Nを増加させることにより達成できる。しかし、Nは記録された磁化の熱安定性を維持するために必要な個々の粒子面積Aによって制限される。この制限は、熱による劣化を防止するエネルギー項が、Kを異方性とし、Vを個々の磁性粒子の体積とするKVであるために生ずる。記録された磁化の熱安定性を保証するには、KVは、ある値よりも高く保たれねばならない。
【０００５】
粒子面積Aの減少のみによってNを増加すれば、tを粒子の高さ、すなわち磁気記録層の厚さとするV＝Atである故にVが小さくなり、このためKVが低下し、熱安定性が低下するであろう。この問題を防ぐためのアプローチの一つは、Vの減少に比例して異方性Kを増大させることである。しかし、このアプローチは、記録ヘッドによって生ぜしめ得る書込み磁界の強さによって制限される。
【０００６】
媒体に書き込みを行う（すなわち記録された磁化を変化させる）ために必要な磁界は、媒体の短時間または固有保磁力H0 によって表わされ、H0は、Mを粒子の磁化または磁気モーメントとするK/Mに比例する。従って、Kが増加すればH0 も増加し、媒体が在来の記録ヘッドによって書き込まれ得なくなる可能性がある。要するに、磁気記録ディスク・ドライブを確実な信頼性で作動させるためには、媒体は十分に高いSNR、書き込みを可能にするための十分に低いH0 、及び熱安定性のための十分に高いKVを持たねばならない。
【０００７】
媒体SNRの改善は、「積層」媒体によって達成し得る。積層媒体においては、単一の磁性層の代わりに、非磁性のスペーサ層によって隔てられ磁気的に反結合された２個以上の別々の磁性層から成る積層物が用いられる。この発見は、S. E. ランバート等の「積層による金属薄膜媒体における媒体ノイズの低下」 (S. E. Lambert, et al., 迭eduction of Media Noise in Thin Film Metal Media by Lamination   IEEE Trans- actions on Magnetics, Vol. 26, No. 5, September 1990, pp. 2706  2709) によってなされ、米国特許第5,051,288号が取得されている。
【０００８】
このアプローチでSNRが増大する理由は、Nが増加する（例えば積層磁性層が２個の磁性層を含む場合には、実質的に倍増する）故である。このアプローチでは、単一の磁性層に使用されたと同一の磁性合金組成が積層磁性層の両方の磁性層に使用されるため、Kが高い磁性合金材料を使用する必要はない。従ってKは単一層の媒体におけると同一のままである。すなわち、それぞれに磁性層が、在来の書込みヘッドによる書き込みが可能な固有磁化値H0 を持つ。積層物中のそれぞれの磁性層も単一磁性層と同一の厚さを持っているとしても、２個の磁性層中の磁性粒子は非磁性のスペーサ層により磁気的に反結合されているため、粒子の体積Vは同じ値のままである。かくしてKVの減少なしにSNRが増大するので、熱安定性は低下しない。
【０００９】
ところが、この積層媒体によりSNRを高めるアプローチでは、実質的な媒体厚さの増加、例えばSNRを約３dB増加させるために磁性層の合計厚さを倍増させる必要がある。しかし、磁性層の厚さを倍増させることによって異なった問題、すなわち先に書き込まれた信号に上書きして第２の信号がどれほど良好に書き込まれ得るかの尺度であるオーバーライト(OW)劣化という問題が生ずる。低いOWは、第２の信号によって上書きされた後に、より多量の最初の信号が残存することを意味するので、望ましくない。積層媒体内の磁性材料が在来の書込みヘッドによって書き込まれ得るとしても、積層媒体では低いOW値が発生する。何故なら、書込みヘッドからの距離に伴って書込み磁界が弱まり、そのため下部磁性層における書込み磁界が上部磁性層におけるよりも低下するからである。
【００１０】
媒体SNRは、書き込み中の高K磁気記録媒体を磁性材料のキュリー温度近くまで局所的に加熱する加熱補助磁気記録(TAMR)によっても改善できる。このアプローチでは、あるKV値を持つ単一磁性層を、合金組成の異なる他の磁性層で置き換える。この異種の合金はより小さな粒子を持ち、そのためNは増加するが、それと共に高い異方性Kをも有するものである。Kが高い材料はH0 も高いため、在来の書込みヘッドによって書き込むことができず、そのため磁性材料を加熱して、固有保磁力を十分に低下させ、書き込みが行われ得るようにしなければならない。
【００１１】
TAMRにおいて高K媒体を加熱するためのアプローチが幾つか提案されており、それらの中には、「超高密度におけるデータ記録」, IBM Technical Disclosure Bulletin, Vol. 39, No. 7, July 1996, p. 237、「加熱補助磁気記録」(Thermal ly-Assisted Magnetic Recording   IBM Technical Disclosure Bulletin, Vol. 40, No. 10, October 1997, p. 65)、及び米国特許第5,583,727号明細書に記載されているように、局所的な加熱を行うためのレーザ光線もしくは紫外線ランプの使用が含まれている。
【００１２】
TAMRシステムに使用するための読取り／書込みヘッドが米国特許第5,986,978号明細書に記載されており、このヘッドでは特別な導光路が磁極に隣接して、あるいは書込みヘッドのギャップ内に作られていて、該導光路を通じてレーザ光もしくは熱が送られる仕組みになっている。米国特許第6,493,183号明細書には、薄膜誘導書込みヘッドが、書込みヘッドの磁極端の間、書込みギャップ内に位置する、高K磁気記録層を局所的に加熱するための電気抵抗ヒータを含むことを特徴とするTAMRディスク・ドライブが記述されている。
【００１３】
必要とされるものは、熱的に安定で、高いOWを有する高SNR媒体を備えた磁気記録ディスク・ドライブである。
【課題を解決するための手段】
【００１４】
本発明における磁気記録ディスク・ドライブは、記録ディスク上の積層媒体にデータを記録するために、誘導書込みヘッドとヒータを持っている。積層媒体は非磁性のスペーサ層によって隔離された２個以上の強磁性層を備え、SNRが改善されている。それぞれの強磁性層は在来の書込みヘッドによる書き込みが可能な固有保磁力を有する材料で形成することができるが、SNRを高める上で望まれる積層のために、書込みヘッドから最も遠い強磁性層が曝される磁界は、その固有保磁力よりも弱くなり、従って書き込みができなくなる。積層媒体に書き込みを行うには、下部にある強磁性層に熱を送り、その固有保磁力を、それが曝されている磁界よりも低くする。上部強磁性層も加熱されるので、上部強磁性層にK値の高い材料を使用することが可能になる。こうすれば、上部強磁性層に、加熱されなければ在来の書込みヘッドによる書き込みが妨げられる程の固有保磁力を持たせることができるであろう。
【００１５】
ヒータは、誘導書込みヘッドの近傍に位置させることも、また該ヘッド内に組み込むこともできるし、電気抵抗ヒータでも、レーザのような他の熱源でも良い。
【００１６】
積層媒体における強磁性層の一つを、１層の反強磁性カップリング膜で隔てられ、反強磁性結合された２層の強磁性膜を有する反強磁性結合(AFC)構造とすることもできる。
【発明の効果】
【００１７】
本発明によれば、熱的に安定で、高いOW（オーバーライト）特性を有する高SNR（信号対ノイズ比）媒体を備えた磁気記録ディスク・ドライブを提供することができる。
【発明を実施するための最良の形態】
【００１８】
本発明の特質と長所とのより完全な理解のためには、以下の詳細な説明を、添付の図面と共に参照されたい。
【００１９】
図1は、本発明のディスク・ドライブ１０を、カバーを外して俯瞰した図である。ドライブ１０は、アクチュエータ３０、及び積層記録層を有する磁気記録ディスク１４を回転させるための駆動モータを支えるハウジング又はベース１２を持つ。アクチュエータ３０は、標準的には硬質のアーム３４を持ち、軸３２の回りに矢印２４で示すように旋回するボイス・コイル・モータ(VCM)回転アクチュエータである。ヘッド・サスペンション・アセンブリは、一方の端がアクチュエータ・アーム３４の末端に結合されているサスペンション２１と、該サスペンションのもう一方の端に結合されているヘッド・キャリヤ、標準的にはスライダ２２を含む。ディスク１４が回転するので、アクチュエータ３０の動きによって、ヘッド・キャリヤ２２の追従端はディスク１４上の種々異なったデータ・トラックにアクセスし、データの記録や読み取りを行うことができる。スライダ２２上に位置するヘッド構造は、誘導書込みヘッド、磁気抵抗ヘッド、及び書込み磁界の印加中に積層磁気記録層を加熱する手段を含んでいる。
【００２０】
図２Ａ、図２Ｂは、米国特許第6,493,183号明細書に記述されている、書込み磁界を発生させるための誘導部分と記録媒体を加熱するためのヒータを含むヘッドの部分図である。ヘッドの誘導部分は、ヨークY及びコイルC（図２Ｂには、コイルの複数部分の断面が示してある）を含む。ヘッドは、ヘッド・キャリヤの追従端１０２、例えば空気ベアリング・スライダ１００に装着されている。書込み電流がコイルCに流されると、図２Ａに示されている２個の磁極P1とP2の間の書込みギャップWG内に書込み磁界が発生する。図２Ａは、書込みヘッドの磁極端１０３、１０５をディスク１４のすぐ上にあるスライダの空気ベアリング面(ABS)から見たものである。また図２Ｂは、ABSに向き合い、保護オーバーコートの下に積層磁気記録層１１を持つディスク１４の断面をも示している。
【００２１】
積層記録層１１は、下部強磁性層１３、非磁性のスペーサ層１５、及び上部強磁性層１７を含む。このヘッドでは、加熱装置は磁極P1、P2の間の書込みギャップWG内に形成された電気抵抗ヒータ２０である。図２Ａに、該ヒータ２０に接続された電気接続リード線２３が示されている。リード線２３は、導電性と熱伝導性が良好な、銅、ロジウムあるいは金のような材料で形成される。ヒータ２０はディスク１４にきわめて近接しているため、積層磁性層１１のある領域を（図２Ｂの二重波線で表現されているように）、該領域が磁極端１０３、１０５の間に発生する磁界（図２Ｂに破線で表現されている）に曝されることによってデータ・ビットが記録されている間、加熱することができる。
【００２２】
ヘッドの下方でディスク１４が回転すると、磁性層１１は冷却し、２個の強磁性層 １３、１７は磁気書込みヘッドによる磁化方向を保持する。それ故、この領域における強磁性層１３、１７の平行磁化が、印加された書込み磁界と逆方向であったならば、平行磁化の方向は逆転されたのである。図２Ａ、図２Ｂでは書込みギャップWG内に位置するヒータ２０が示されているが、該ヒータは書込みギャップ外に、例えば図２Ａにおける磁極P2の上、あるいは磁極P1の下に位置しても良い。また、米国特許出願公開第2003/0021191号明細書に記載されているように、ヒータをコイルCの一部として形成しても良い。この場合にはコイルの一部がヒータに通じる接続リード線として利用される。更に、ヒータは必ずしも電気抵抗ヒータである必要はなく、直接誘導書込みヘッドと関連していない別個のエレメント、例えば媒体に一点指向照射を行うレーザ等でも良い。
【００２３】
図３は積層磁気記録層１１を有するディスク１４の更に詳細な断面図であって、基板（標準的には、表面被覆を施したAlMg合金、またはガラス）及び磁気記録層１１の成長を良好にするための在来の下地層も示されている。層１１は２個以上の、それぞれの磁気モーメント（単位面積当たり）がMrt1である個別の磁性層１３、１７を含み、かつ隣接する２個の磁性層は、非磁性のスペーサ層１５で隔てられている。この複合構造では、２層から成る積層の場合、合計のMrtは２Mrt1である。この例では、すべての強磁性層は同一組成であり、従ってMrは同一である。しかし、異なった強磁性材料及び厚さを用いることもでき、その場合には図３の構造における合計磁気モーメントは、式Mr1t1＋Mr2t2で与えられるであろう。図３の矢印で示されるように、２個の強磁性層１３、１７の磁化は、それぞれの磁化状態において互に平行である。
【００２４】
図３に示す記録層構造は単位面積当たりの強磁性粒子の数を２倍にするもので、媒体のSNRが３dB向上する。ところが、在来のディスク・ドライブの媒体SNRにおけるこの大幅な改善は、書込み性能における無視し難い不利益を伴うものであり、その不利益はOW値の不足として現われる。SNRがまるまる３dB増大しても、OWは在来の非積層記録層に比べて実に６dBも低下する場合がある。OWの計測では、低周波の方形波信号が媒体に書き込まれる。この信号の振幅を、スペクトル分析器で測定する。次に、この信号を元の信号の６倍の周波数を持つ第２の方形波信号でオーバーライトする。次いでスペクトル分析器により、元の信号から残存している信号の振幅を測定する。OWは、元の低周波信号の振幅の、高周波数の信号によって上書きされた後に残存する低周波信号の振幅に対する比と定義される。OWは、前記の比の対数の２０倍であり、dB単位で測定される。この数の絶対値が使用される。
【００２５】
書込み不能が記録層の高いK値に起因するTAMRの場合とは異なり、積層媒体構造においては強磁性材料は異方性（K値）を有し、従って書込み可能の固有保磁力を持つ。しかしながら、積層記録層内の下部磁性層が曝される書込みヘッドからの磁界がはるかに弱いために、書込み性能が低下する。記録層の書込みヘッド磁極端からの垂直距離と、標準的な書込みヘッド磁界プロファイルの関係を、書込みギャップ１００ｎｍ、書込みヘッド幅１００ｎｍの誘導書込みヘッドについて、図４に示す。２層を持つ積層記録層１１における磁性層１３、１７それぞれの中部における磁場が、２個の正方形で表示してある。下部磁性層１３の中央における磁場は、上部磁性層１５の中部における磁場よりも２０％弱く、下部磁性層１３への書き込みが困難であることを説明している。１００ギガビット／平方インチを超える面積密度に必要な、より小さなトラック幅では、この問題は更に厳しくなり、高面積密度ディスク・ドライブに積層媒体を応用する可能性を失わせるであろう。
【００２６】
図２Ｂに示すように、上部強磁性層１７の磁極端１０３、１０５からの距離はS（但しSは強磁性層１７の中部から計測される）であり、下部強磁性層１３の磁極端１０３、１０５からの距離はS＋X（但しS＋Xは強磁性層１３の中部から計測される）である。書込みヘッドは在来の書込みヘッドであって、磁極端１０３、１０５は標準的にはCoFeまたはCoFe合金で形成されており、発生する書込み磁界の強さは距離S（約２５ｎｍ）で約９kOeである。強磁性層はいずれも在来の粒状CoPt合金（例えばCoPtCrB）で、H0 は約８kOeであり、磁極端１０３、１０５からS＝２５ｎｍの距離で在来の書込みヘッドによって書き込みを行う（すなわち磁化を変化させる）ことが十分可能な低さである。しかるにヘッドから４０ｎｍ（S＋X）の距離における書込み磁場は約７．２kOeに過ぎず、これは下部強磁性層１３の固有保磁力未満であり、従って層１３の磁化を変化せしめるには不十分である。
【００２７】
本発明においては、下部磁性層への書込み能力が、積層記録層を加熱することによって改善される。熱を加えることによって、下部磁性層のH0だけが低下し、SNR増加に対する影響は皆無である。高温度では両方の磁性層のH0が低下するため、OWを著しく向上せしめることもできる。標準的なCoPtCrB合金の場合、H0値の温度依存性は約１５Oe／°Ｃで、これは温度１００°Ｃ上昇において１５００Oeの低下、すなわち約２０％の低下に相当する。図５に、H0とOWの関係を示す。この図は、温度が１００°Ｃ上昇（１５００OeのH0低下に相当）した場合、約９dBのOW向上が得られるであろうことを示している。この著しい改善によって、積層記録層に単一磁性層に比肩し得るOW値を持たせ、それによってディスク・ドライブに積層記録層を組み込む際の決定的な制約を除去することができる。
【００２８】
積層記録層に熱が印加される本発明のもう一つの特徴は、高K材料で形成されたトップ層（すなわち上部の層）の使用である。これは熱安定性の向上に通じ、これを利用して上部磁性層の厚さを減らすことができ、その結果書込みヘッドと下部磁性層の間の磁気的隔たりが減少する。このため、更に下部磁性層の書込み性能が改善され、従ってOWが改善される。このように、上部磁性層をKが高い、例えばPt含有量が比較的高く、そのためH0が高いCoPt合金などの材料で形成することができる。例えば、上部磁性層を１６原子％のPtを含むCoPtCrB合金で形成することができる。この合金の固有保磁力は、約１０kOeである。このH0値は、在来の書込みヘッドが距離Sにおいて発生させ得る磁界の強さよりも高い。しかし、この下部磁性層が約１００°Ｃまで加熱されると、その固有保磁力は約８．５kOeにまで低下する。
【００２９】
図６に示すように、本発明のディスク・ドライブは、出願中のUS2002/0098390に記述されているように、積層反強磁性記録層１１１にも適用できる。この構造では、積層記録層１１１の下部磁性層１１３が米国特許第6,280,813号明細書に記述されているような反強磁性結合(AFC)構造であり、反強磁性カップリング膜１４４で隔てられ反強磁性結合された２層の膜１４２、１４６を含んでいる。上部磁性層１１７は、非磁性のスペーサ層１１５によってAFC層１１３から隔離されている。上部強磁性膜１４６の単位面積当たり磁気モーメントはMrt1で、下部強磁性膜１４４のMrt2よりも大きい。あるいは、積層記録層１１１内で、AFC層１１３を上部磁性層とし、単一磁性層１１７を下部磁性層としても良い。図６の矢印が示すように、上部磁性層１１７の磁化と、AFC層１１３の実効磁化とは、あらゆる磁化状態において平行である。
【００３０】
図３及び図６には２個の磁性層から成る積層構造だけが図示されているが、本発明のディスク・ドライブは、２個以上のAFC層と２個以上の単一磁性層を持ち、隣接する磁性層の間は非磁性のスペーサ層が挟まれている積層媒体にも適用され得る。
【００３１】
本発明は好ましい実施形態について詳細に示され記述されたが、当該技術に精通する者には、本発明の精神と範囲から逸脱することなく、形態及び細部を種々に変化せしめ得ることが、理解されるであろう。従って、開示された本発明は単に例示的なものと考えるべきであり、特許請求範囲に明記される範囲以外の制限は受けない。
【図面の簡単な説明】
【００３２】
【図１】本発明のディスク・ドライブを、カバーを外して俯瞰した図である。
【図２Ａ】本発明のディスク・ドライブに使用されるヘッド構造を空気ベアリング面(ABS)から見た、誘導書込み磁極と電気抵抗ヒータを示す図である。
【図２Ｂ】図２Ａのヘッド構造ならびに積層記録層を有するディスクの断面図で、ヘッド構造からの書込み磁界と熱の流れを示す。
【図３】積層磁気記録層を備えたディスク構造の断面模式図である。
【図４】誘導書込みヘッドからの正規化書込み磁場の強さを、ヘッド磁極端からの距離の関数として示すグラフである。
【図５】dBで表わしたオーバーライト(OW)と、CoPtCrB合金磁気記録層のH0の関係を示すグラフである。
【図６】積層磁気記録層の最下部層として、反強磁性結合(AFC)層を有する、別のディスク構造の断面模式図である。
【符号の説明】
【００３３】
１０：ディスク・ドライブ、
１１：積層磁気記録層、
１２：ハウジング又はベース、
１３：下部強磁性層、
１４：磁気記録ディスク、
１５：スペーサ層、
１７：上部強磁性層、
２０：電気抵抗ヒータ、
２１：サスペンション、
２２：ヘッド・キャリヤ（スライダ）、
２３：電気接続リード線、
３０：アクチュエータ、
３２：軸、
３４：アーム、
１００：空気ベアリング・スライダ
１０２：ヘッド・キャリアの追従端、
１０３、１０５：磁極端、
１１１：積層反強磁性記録層、
１１３：下部磁性層、
１１７：上部磁性層、
１４２：下部強磁性膜、
１４４：反強磁性カップリング膜、
１４６：上部強磁性膜。
【図１】
2005038587.tif 000003
【図２Ａ】
2005038587.tif 000004
【図２Ｂ】
2005038587.tif 000005
【図３】
2005038587.tif 000006
【図４】
2005038587.tif 000007
【図５】
2005038587.tif 000008
【図６】
2005038587.tif 000009